FR 2431015 A1 19800208 FR 7820496 A 19780710 a présente invention est relative à un revêtement de sol par.ticulièPement approprié aux sols de locaux à usages multiples, et à un sol complexe comportant application de ce revêtement. pour les sols de locaux ou salles dits "polyvalents" ou a' usages multiples (par exemple spomtiCs, de réunions, de spectacles, etc...) on a déjà utilisé différents types de revêtements présentant tous de sérieux inconvénients. Les parquets et revêtements similaires sont très vulnérables aux poinçonnements et sont d'un coût élevé ; de plus, ils .ésIstent mal au feu et aux brûlures de cigarettes et sont d'un entretien coûteux. Les caoutchoucs en dalles ou en lès sont trop glissants, résistent mal aux cigarettes et sont difficiles à en treteni-. On a également propose un revêtement complexe forme dtune sous-couche en chlorure de polyvlnyle plastifié recouvert d'une couche de finition en élastomère de synthèse ; ce revêtement est très coûteux, il a un aspect fini peu satisfaisant, est difficile & mettre en oeuvre et présente en outre l'inconvénient d'autre trop dur aux jambes des sportifs susceptibles de lfutiliser. On a également proposé un revêtement formé d'une couche d'un matériau mousse obtenu par extrusion sur lequel est appliquée une couche de résine de polyurethane. Ce revêtement très souple a l'inconvénient d'être très fragile au poinçonnement, autre très coûteux et autre en outre difficile à mettre en oeuvre. La présente invention a pour but de remédier aux inconvénients des revêtements-antérieurs, utilisables notamment dans les locaux à usages multiples, en fournissant un nouveau revêtement peu coûteux, facile à mettre en oeuvre et résistant parfaitement aux poinçonnements tout en étant suffisamment souple. Le revêtement selon l'invention est caractérisé en ce qu'il comprend une couche d'aggloméré de liège sur laquelle est appliqué un enduit de résine de polyuréthane. Suivant une autre caractéristique de l'invention, l'enduit de résine de polyuréthane est constitué de deux couches superposées. Suivant encore une autre caractéristique, l'enduit de résine de polyuréthane est recouvert d'une couche de finition en polyuréthane pigmenté. L'invention a encore pour objet un sol complexe par ticulièrement approprié aux locaux à usages multiples, caractérisé en ce qu il comprend a) une chape résistant au poinçonnement à base d'asphalte ou de ciment b) un enduit de lissage à base de ciment appliqué sur la chape ; c) une couche de colle compatible avec l'enduit de lissage et avec le liège ; d) un revêtement tel que défini précédemment, la couche de liège étant fixée sur l'enduit de lissage par l'intermédiaire de la colle. Suivant une autre caractéristique, un vernis d'accrochage est interposé entre ia chape et l'enduit de lissage lorsque la chape est en asphalte. D'autres caractéristiques et avantages de l'invention apparaîtront au cours de la description qui va suivre. Pour préparer un sol complexe suivant l'invention, on forme d'abord une chape de base ayant avantageusement une épaisseur de 15 à 25 mm environ, de présérence 2G mm environ, qui peut astre en asphalte renforcé rendu résistant au poin çonnement par exemple par addition de cailloux de porphyre, de grava-laitier, etc... , ou en béton ou mortier de ciment. Sur cette chape, on appliqua, après la prisa, une couche d'un enduit de lissage à base de ciment dont l'épais- seur est avantageusement comprise entre 1 et 4 mm environ. nes enduits dc lissage à base de ciment et de résines ou charges diverses sont disponibles dans le commerce. Si la chape est en asphalte, il est recommandé d'ap olieuew sur celle-ci un vernis d'accrochage compatible , par exemple- à base de polymères ou copolymères vinylinues, avant l'application de- l'enduit de lissage précité L'enduit de lissage est nécessaire car le support destiné a recevoir la revêtement supeYficiel à base de liège suivant l'invention doit hêtre aussi parfaitement plan que possible et isolé -contre toute remontée dthumidité. Après prise et séchage de enduit de lissage, on applique sur celui-ci le revêtement superficiel à base de liège de l'invention. Ce revêtement est constitué essentiellement d'une couche d'aggloméré de liège ayant avantageusement une épaisseur de 2 à 4 mm environ (les épaisseurs voisines de la valeur minimale étant préférées) sur une face de laquelle est appliqué un enduit de résine de polyupéthane axant avantageusement une épaisseur de Q,5 à 3 mm. Cet enduit est de préférence appliaué en deux passes successives d'un enduit liquida à base de la même résine de polyuréthane, la première passe étant effectuée avec un liguide plus étais pour boucher complètement les pores du liège et la seconde passe avec une solution plus diluée pour donner un aspect lisse àsltenduit fini. La seconde couche est appliquée après séchage de la première couche. Si on le désire, ôn peut ensuite appliquer une couche supplémentaire de finition d'un enduit de polyuréthane pigmenté à la couleur voulue, l'enduit ayant de préférence par ailleurs la même composition que précédemment. Le revêtement à base de liège est fixé sur l'enduit de lissage à base de ciment au moyen d'une colle compatible appropriée, telle qu'une colle acrylique, au néoprène, au polyuréthane, etc... En fait, toute colle agissant en contact et compatible avec le ciment et le liège convient. Le revêtement superficiel à base de liège peut être fabriaué à l'avance et appliqué surplace ou bien on peut le préparer in situ en collant d'abord le liège, présenté par lissage, puis en lui appliquant ensuite les différentes couches d'enduit au polyuréthane. Le revêtement de sol suivant l'invention est moins onéreux nue les revêtements antérieurs ; son entretien est praticuament nul ; nuoiaue souple, il ne se poinçonne-pra- tiouement pas et il résiste parfaitement aux brûlures de cigarettes. Les exemples non limitatifs suivants sont donnés à titre d'illustration de l'invention. Exemple 1 Sur un support en béton, on coule à chaud sur du papier kraft une chape en asphalte de 20-mm d'épaisseur environ ayant la compostion suivante - Bitume H80 - 90 9,5G d; en poids - Bitume H40 - 50 0,50 d en poids - Poudre d'asphalte 5,00 - Mélange de fille 22,00 % en poids (11% blanc de Nérac-11% blanc de cha.mpagne) -- Sable de Seine 63,00 ' en poids TOTAL 100,00 % en poids Après refroidissement, on appliaue sur la chape une couche d'une solution de copolymère vinylique dans l'alcool à titre de vernis d'accrochage et on applique ensuite une couche d'enduit de lissage de 2 mm environ d'épaisseur ayant la composition suivante - Ciment hydraulique 35,00 % en poids - Charges minérales 50,00 % en poids - Abaisseur de tension 12,00 d; ; en poids - Constituants secondaires 3,OG % en poids (Caséine-fluidifiant-agent mouillant) Cette eomposition est diluée convenablement à l'eau pour permettre l'application, Après prise et séchage de l'enduit de lissage on applique sur celui-ci une couche d'une colle au néoprène et ensuite une couche d'aggloméré de liège naturel compact de 2 mm d'épaisses dont la densité est de 0,25 (soit 250 ng;' m3). Cet aggloméré est présenté sous forme de rouleaux a dévider. Sur la surface supérieure du liège, on applique alors une première couche dtun enduit à base de résine de polyuréthane destinée à boucher complètement les pores du liège puis ensuite une deuxième couche du même enduit mais plus dilué afin de donner un aspect lisse au revêtement. On utilise environ 500 g/m2 d'enduit pour la première passe et environ 1,5 kg/m2 pour la seconde passe On termina avec une couche de finition du même enduit que la seconde passe précédente contenant un colorant vert. Les caractéristiques du revêtement obtenu sont les suivantes - Dureté Shore A : 72 - 75 unités - Empreinte rémanente à 230 après 1500 minutes : 0,01 mm suivant norme DIN 51955 - Masse volumique : 1,569 g/cm3 - Résistance à l'abrasion : t 1 = = o, 184 mm suivant norme DIN 51963. - Résistance au feu :- M1 (nor-me française) - Résistance à l'électricité : conductibilité 10 - ll ohm - Stabilité à la lumière naturelle = échelle 8 suivant norme DIN 53389 - Coefficient d'isolation thermique = 1/# = 0, 0057 m2 K/W 2 = 0,0066 m HK/KCal Exemple 2 Sur un terrain à revêtir, on forma d'abord une chape en béton daciment de 25 mm d'épaisseur. On applique ensuite sur cette chape une couche de 3 mm d'épaisseur de l'enduit de lissage de l'Exemple 1. Après prise et séchage, on applique sur celui-ci une couche de colle au polyuréthane puis une couche d'aggloméré de liège de 3 mm d'épaisseur sur laquelle on applique ensuite un vernis au polyurethane en deux passes et un enduit de fi nition au polyuréthane pigmenté comme décrit à l'Exemple 1. On obtient ainsi-un sol complexe présentant des Ca- ractéristiques très satisfaisantes. REVENDICATIONS 1 - Revêtement de sol? utilisable notamment pour des locaux à usages multiplets, caractérisé en ce qu'il comprend une couche d'aggloméré de liège sur laquelle est appliqué un enduit de résine de polyuréthane, 2 - Revêtement suivant la revendication 1, caractérisé en ce que la couche de liège a une épaisseur de 2 à 4 mm environ. 3 - Revêtement suivant la revendication 1 ou 2 ca caractérisé en ce que l'enduit de résine de polyuréthane est constitué de deux couches superposées. 4 - Revêtement suivant la revendication 1 ou 3, ca ractérisé en ce que enduit de résine de polyuréthane a une épaisseur de 0,5 à 3 mm. 5 - Revêtement suivant l'une quelconque des revendications précédentesv caractérisé en ce que l'enduit de résine de polyuréthane est recouvert dtune couche de finition en polyuréthane pigmenté. 6 - Sol complexe caractérisé en ce qu'il comprend : a) une chape résistant au poinçonnement à base d'asphalte ou de ciment ; b) un enduit de lissage à base de ciment appliqué sur la chape ; c) une couche de colle compatible avec l'enduit de lissage et avec le liège d) un revêtement tel que défini à l'une quelconque des revendications 1 à 5 la couche de liège étant fixée sur l'enduit de lissage par l'intermédiaire de la colle. 7 - Sol complexe suivant la revendication 6, carac térisé en ce qu'un vernis d'accrochage est interposé entre la chape et l'enduit de lissage lorsque la chape est en asphalte. 8 - Sol complexe suivant la revendication 6 ou 7 > caractérisé en ce que la chape a une épaisseur de 15 à 25 mm environ. 9 - Sol complexe suivant l'une auelconoue des revendications 6 à 8, caractérisé en ce que l'enduit de lissage a une épaisseur de 1 à 4 mm environ. 10 - Sol complexe suivant l'une quelconque des revendications 5 à 9, caractérisé en ce que la colle est une colle au néoprène, une colle acrylique ou une colle au polyuréthane.